(57)【要約】【課題】  充電電圧を大きくできる電気二重層キャパシタを提供することを目的とする。【解決手段】  本発明による電気二重層キャパシタは、分極性負電極と分極性正電極とがセパレータを挟んで設置される電気二重層キャパシタであって、分極性正電極の面積は分極性負電極の面積より大きく、分極性正電極の側端部は分極性負電極の側端部よりも外側に張り出す部分を有し、分極性負電極の側端部は分極性正電極の側端部よりも外側に張り出さないように設置されることを特徴とする。このため、充電時に分極性正電極の周辺部に流れる電流の密度が小さくなり、結果として大きい充電電圧で充電を繰り返しても劣化が小さいという効果が得られる。【選択図】  図１
2007214442.tif 000002
【特許請求の範囲】
【請求項１】
分極性負電極と分極性正電極とがセパレータを挟んで設置される電気二重層キャパシタであって、前記分極性正電極の面積は前記分極性負電極の面積より大きく、前記分極性正電極の側端部は前記分極性負電極の側端部よりも外側に張り出す部分を有することを特徴とする電気二重層キャパシタ。
【請求項２】
分極性負電極と分極性正電極とがセパレータを挟んで積層される構造を有する電気二重層キャパシタであって、前記分極性正電極の層数が前記分極性負電極の層数よりも多いことを特徴とする電気二重層キャパシタ。
【請求項３】
分極性正電極の面積は分極性負電極の面積以上とすることを特徴とする請求項２に記載の電気二重層キャパシタ。
【請求項４】
分極性負電極と分極性正電極とがセパレータを挟んで設置される電気二重層キャパシタであって、前記分極性負電極の側端部の外側に、前記セパレータの厚み以上の距離をおいて、前記分極性負電極の側端部に面する分極性正電極をさらに備えることを特徴とする電気二重層キャパシタ。
【発明の詳細な説明】
【技術分野】
【０００１】
本発明は、電気エネルギー貯蔵に用いられる電気二重層キャパシタに関するものである。
【背景技術】
【０００２】
電気二重層キャパシタは、正電極集電板に分極性正電極が密着されてなる正電極と、負電極集電板に分極性負電極が密着されてなる負電極と、セパレータと、電解液を備え、分極性正電極と分極性負電極とがセパレータを挟んで相対配置され、電解液中において分極性電極の表面に形成される電気二重層の静電容量を利用した蓄電素子である。電気二重層キャパシタの分極性電極の主たる構成要素としては、活性炭などの単位質量当たりの表面積が非常に大きい炭素系材料が使用されることが多く、それによって、アルミ電解コンデンサのような一般のキャパシタに比べて極めて大きな静電容量が得られることが特徴となっている。また、電気二重層キャパシタは二次電池のような酸化還元反応を利用した蓄電素子とは異なり、電気化学反応を伴わないので、非常に高速の充放電が可能となっている。これら特徴を利用して、電子機器のバックアップや、家電機器やコピー機の電力貯蔵、自動車のアイドルストップ時の始動用電源、ハイブリッド自動車の電源、風力や太陽光発電のピークシェービングや平準化のための電力貯蔵用の用途まで、幅広い利用が考えられ、省エネルギーや炭酸ガスの削減に役立つキーデバイスとして期待されている。
【０００３】
電気二重層キャパシタにおいては、その主要性能の一つである蓄電エネルギーの向上のための検討が行われている。キャパシタの蓄電エネルギーは充電電圧の２乗に比例するため、充電電圧を高めるための検討が種々行われている。例えば、電解液の溶媒として、水のかわりに電位窓の広い有機溶媒が用いられている。また電解液として、電位窓の広いイオン性液体（常温溶融塩）の検討がなされつつある。
【０００４】
さらには、有機溶媒の持つ電位窓の広さをより有効に利用しようとする検討がなされている。下記特許文献１には、分極性電極の目付け量を正負電極で変化させることによって、電位窓をもっとも広く利用しようとする方法が開示されている。正電極、負電極の分極性電極の目付け量をそれぞれＷ＋、Ｗ−とし、１．２＜Ｗ＋／Ｗ−＜４、さらに好ましくは１．４＜Ｗ＋／Ｗ−＜２．５とすると充電時に正電極と負電極とがほぼ同時に分解電圧に達するので、電位窓をもっとも広く利用でき、そのため充電電圧を従来以上に高めることができると記載されている。
【０００５】
【特許文献１】特開平０９−０９２５８３号公報
【発明の開示】
【発明が解決しようとする課題】
【０００６】
電気二重層キャパシタの充電電圧を決定する要素としては、正電極全体の電位および負電極全体の電位が電位窓の上下端に達するかどうかだけではなく、充電中に正電極や負電極の局部において電位窓の上下端に達するかどうかを考慮する必要がある。充電時における電解液中のイオンの移動は、もっとも電界の強い部分を通して起こるのであり、正電極と負電極とが、いずれかの電極のごく一部に電界集中が起こるような位置関係にある場合、充電時にはその部分がもっとも早く分解電位に達し、不可逆的な電気化学反応を生じて、特性の劣化が起こる。この現象は電圧の変化がほとんどないような使用方法の場合には大きな問題にはならない可能性もあるが、充放電を頻繁に繰り返すような使用方法の場合には寿命を早める結果となる。このことから、充電電圧を高めるためには正負電極の電位がどうなるかだけではなく、正電極と負電極の位置関係など電極構造への配慮が不可欠である。
【０００７】
従来の電気二重層キャパシタでは、正電極と負電極の分極性電極の目付量を変化させることにより電位窓を有効利用し、充電電圧を大きくしようとしていた。この方法では、正電極または負電極のごく一部分において、充電時に電流集中が起こり、その結果、その部分が分解電位に達してしまい、不可逆反応が起こって劣化する問題を防ぐことができない。
【０００８】
本発明は以上の問題点を解決するためになされたものであり、大きい充電電圧で充電を繰り返しても劣化が小さい電気二重層キャパシタを提供することを目的とする。
【課題を解決するための手段】
【０００９】
本発明の電気二重層キャパシタは、分極性負電極と分極性正電極とがセパレータを挟んで設置される電気二重層キャパシタであって、分極性正電極の面積は分極性負電極の面積より大きく、分極性正電極の側端部は分極性負電極の側端部よりも外側に張り出す部分を有することを特徴とする電気二重層キャパシタである。
【発明の効果】
【００１０】
本発明による電気二重層キャパシタは、分極性負電極と分極性正電極とがセパレータを挟んで設置される電気二重層キャパシタであって、分極性正電極の面積は分極性負電極の面積より大きく、分極性正電極の側端部は分極性負電極の側端部よりも外側に張り出す部分を有するため、大きい充電電圧で充電を繰り返しても劣化が小さいという効果を有する。
【発明を実施するための最良の形態】
【００１１】
以下の形態の説明において、その構成を図面を用いて説明するが、同じ構成要素については同一の符号を付し、その詳細な説明を省略するものとする。
【００１２】
実施の形態１．
図１は、実施の形態１の電気二重層キャパシタの構成を示す断面図である。図１において、電気二重層キャパシタは、外装フィルム８内に、正電極集電体１に分極性正電極２が密着してなる正電極３、負電極集電体４に分極性負電極５が密着してなる負電極６、セパレータ７、を備え、分極性正電極２と分極性負電極５とはセパレータ７を挟んで対向して設置されている。セパレータ７は微細な穴を多数有するフィルムである。外装フィルム８内には電解液９が充填され、分極性正電極２および５、セパレータ７は電解液９に含浸される。実施の形態１では、分極性正電極２の面積を分極性負電極５の面積より大きくして、分極性正電極２の側端部が対向する分極性負電極５の側端部よりも外側に張り出すように設置し、分極性負電極５の側端部が対向する分極性正電極２の側端部よりも外側に張り出さないように設置した。言い換えれば、分極性正電極２の面が対向する分極性負電極５の面を内包するように設置した。
【００１３】
また、実施の形態１の電気二重層キャパシタの構成部品は、例えば以下に述べる構成材料やサイズ等を有する。正電極集電体１と負電極集電体４はアルミ箔からなる。分極性正電極２と分極性負電極５とは、直径１０μｍ程度の活性炭に、導電助剤としてのカーボンブラックと、バインダーとしてのポリテトラフルオロエチレン（ＰＴＦＥ）と溶剤としてのＮメチルピロリドンを加えてよく混合し、ペースト状にしたものを正電極集電体１または負電極集電体４に塗布し、乾燥して溶剤を蒸発させた後、プレスすることによって形成したものであり、正電極側、負電極側ともに厚さ約１００μｍである。セパレータ７は多孔質のセルロースで構成され、数十ミクロンからサブミクロンの穴を有し、その穴を通して電解質９中の陽イオン、陰イオンが分極性正電極２と分極性負電極５との間を行き来できるようになっている。またセパレータ７はセルロースで構成されるので電気的に絶縁性である。セパレータ７の厚みは通常数十から数百ミクロンであり、実施の形態１では約５０ミクロンとした。電解液９としては、溶媒としてのプロピレンカーボネイト（ＰＣ）に電解質としてのテトラエチルアンモニウムテトラフルオロボレート（（Ｃ２Ｈ５）４Ｎ・ＢＦ４）を１ｍｏｌ／ｌの濃度になるように溶解したものを用いている。
【００１４】
これらの正電極３、負電極６、セパレータ７、および電解液９を、外装フィルム８で包装して電気二重層キャパシタを形成する。外装フィルム８にはアルミ箔の表裏両面にポリエチレンを貼り合わせたアルミラミネートフィルムを用いる。正電極集電体１および負電極集電体４の一部はリード線として外装フィルム８の外へ出す。この際、電解液９が外部に漏洩するのを防ぎ、外部から水や空気が侵入するのを防ぐため、正電極集電体１および負電極集電体４にはシール用のフィルムをあらかじめ加熱溶着しておき、しかる後に加熱溶着したシール用フィルム部分と外装フィルム８とを完全に溶着する。
【００１５】
図２は実施の形態１の正電極３および負電極６の形状を示す模式図である。正電極３は分極性正電極２の大きさが３２ｍｍ角となるように切断され、負電極６は分極性負電極５の大きさが分極性正電極２の大きさよりも小さい３０ｍｍ角となるように切断されている。
【００１６】
図３は実施の形態１の正電極３と負電極６とがセパレータ７を挟んで対向して設置された状態を示す透視図である。図３のように、正電極から負電極を見通した場合に、分極性正電極２の側端部は分極性負電極５の側端部の外側にある。言い換えれば、正電極３から負電極６を見透した場合に、分極性正電極２の面が分極性負電極５の対向する面を内包するように設置されている。実施の形態１では分極性正電極２の周辺は対向する分極性負電極５の周辺の約１ｍｍ外側に張り出すようにした。この場合、分極性負電極５の側端部より張り出した分極性正電極２の幅はセパレータ７の厚み５０ミクロンの２０倍程度となっている。
【００１７】
実施の形態１に対して従来の技術を用いた比較の形態１を作製した。比較の形態１の電気二重層キャパシタは、正電極３の分極性正電極２および負電極６の分極性負電極５の大きさをいずれも３０ｍｍ角の正方形とし、かつ、正電極３から負電極６を見透した場合に、分極性正電極２の主面は分極性負電極５の主面とほぼ一致するように配置した。その他の条件、使用材料や製造方法はすべて実施の形態１と同じとした。
【００１８】
電気二重層キャパシタは充電時に正電極３と負電極６との間に充電電圧を印加して、電解質９中の負イオンを分極性正電極２の表面に引き寄せ、また電解質９中の正イオンを分極性負電極５の表面に引き寄せ、分極性正電極２に正電荷、分極性負電極５に負電荷を蓄えることで、電気エネルギーを蓄えるデバイスである。充電時には電解液９中で分極性正電極２から分極性負電極５に電流が流れる。また、逆に放電時には分極性負電極５から分極性正電極２に電流が流れる。
【００１９】
以上の構成の電気二重層キャパシタの特性を、充電電圧をパラメータとして変化させて充放電サイクル試験によって評価した。短期間で評価するために７０℃の恒温槽に入れ、充電時には定電流定電圧法を用いた。定電流定電圧法は、まず、正電極３と負電極６との間に５０ｍＡの定電流を流し、正電極３と負電極６との間の充電電圧が所定の値に達したところで、正電極３と負電極６との間の電圧をその充電電圧に維持し、充電開始からの時間が６分になったところで充電を終了する。続けて定電流法で放電する。定電流法では、５０ｍＡの一定電流で放電し、正電極３と負電極６との間の放電電圧がほぼ０Ｖになった時点で放電を終了する。その後、２分間の休止時間をとる。以上の充電、放電、休止を１サイクルとして、連続して試験を行なう。
【００２０】
充放電サイクル試験の３サイクル目の放電容量を１００％として、１０００サイクル目の放電容量を％表示する放電容量保持率を測定する。このようにして充電電圧を、２．５Ｖ〜３．５Ｖまで変化させた各場合について放電容量保持率を測定した。放電容量保持率の充電電圧依存性を調べることによって、キャパシタの特性を評価した。
【００２１】
図４は、実施の形態１および比較の形態１の放電容量保持率の充電電圧依存性を示すグラフである。比較の形態１のキャパシタでは、充電電圧を２．５Ｖ〜３．５Ｖと上げるに伴い放電容量保持率は徐々に低下し、特に２．８Ｖ以上の充電電圧では低下が激しく、１０００サイクルの充放電を繰り返すような用途には性能上問題がある。一方、実施の形態１のキャパシタでは、充電電圧を２．５Ｖ〜３．５Ｖと上げるに伴い放電容量保持率が低下する傾向はあるが、充電電圧が２．５Ｖ〜３．２Ｖの間は低下が緩やかであり、３．２Ｖを超えると低下が著しくなった。容量保持率９６％を保持できる充電電圧は比較の形態１で２．７Ｖに対して、実施の形態１では３．２Ｖであった。従って、実施の形態１では充電電圧３．２Ｖの実使用に耐えうると考えられ、比較の形態１より繰り返し充電特性が大きく改善された。
【００２２】
繰り返しの充放電で容量保持率の低下が起こる主な原因は、分極性電極の一部が分解電位に達し、不可逆反応が起こって劣化したものと考えられる。一般に電解液中での分解電位は分極性負電極に比べて、分極性正電極の方が分解電位までの電圧に余裕が小さい。従って、不可逆反応による劣化は主に分極性正電極で生じることになる。
【００２３】
実施の形態１では分極性正電極の周辺部分は対向する分極性負電極５の側端部の外側に張り出し、分極性負電極とは対向しない。充電時には、分極性負電極の面に対向する分極性正電極の面に加えて、分極性負電極の側端部から張り出した分極性正電極の周辺部分からも、分極性負電極側に電流が流れる。
【００２４】
従って、充電中に分極性正電極の周辺部分から分極性負電極へ流れる電流密度は減少する。充電中に分極性正電極の周辺部から対向する分極性負電極側に局部的に流れる電流密度を減少できるので、分極性正電極の周辺部が分解電位に達することを防止でき、大きい充電電圧で充電を繰り返しても劣化を小さくすることができたと推察される。
【００２５】
以上のことから、分極正正電極の側端部は必ずしも全周にわたって分極正負電極の側端部よりも外側にある必要は無く、部分的に張り出した場合も同様な効果がある。また、逆に、分極性負電極の側端部が分極性正電極の側端部よりも外側に張り出した場合は、充電中に分極性正電極の周辺部から対向する分極性負電極側に局部的に流れる電流密度が増加し、充電を繰り返した際の劣化が大きくなることが予想される。そこで、分極性負電極の側端部は分極性正電極の側端部よりも外側に張り出さないように設置されることが望ましい。
【００２６】
以上のように、分極性負電極と分極性正電極とがセパレータを挟んで設置される電気二重層キャパシタであって、分極性正電極の面積は分極性負電極の面積より大きく、分極性正電極の側端部は分極性負電極の側端部よりも外側に張り出す部分を有するように設置した構成は、大きい充電電圧で充電を繰り返しても劣化を小さくすることに効果がある。
【００２７】
実施の形態２．
実施の形態２の電気二重層キャパシタは、分極性負電極と分極性正電極とが積層される構造を有し、積層積層される構造における分極性正電極の層数が分極性負電極の層数よりも多い電気二重層キャパシタである。
【００２８】
図５は実施の形態２の構成を示す電気二重層キャパシタの断面図である。正電極集電体１は２枚あり、外装フィルム８の外側で電気的に接続してある。２枚の正電極集電体１のそれぞれには両面に分極性正電極２が形成され、分極性正電極は合計４層である。一方、負電極集電体４も２枚であり、外装フィルム８の外側で電気的に接続してあるが、２枚のうち１枚には両面に分極性負電極５が形成され、他の１枚には片面のみに分極性負電極５が形成され、従って分極性負電極５合計３層である。図５のように、両面に分極性負電極５が備えられた１枚の負電極集電体４は、２枚の正電極集電体１の間に挟まれるように設置されている。またもう１枚の片側に分極性負電極５が備えられた負電極集電体４は、その分極性負電極５が正電極集電体１の一方の分極性正電極２に対向するように設置されている。対向しあう分極性正電極２と分極性負電極５とはセパレータ７を挟んで設置されている。分極性正電極２の層数が分極性負電極５の層数よりも多いので、分極性負電極５に対向しない分極性正電極２、図５では右端、がある。なお、実施の形態２では分極性正電極２の面積、分極性負電極５の大きさをともに３０ｍｍ角に揃えている。
【００２９】
つまり、図５は、分極性負電極５と分極性正電極２とがセパレータ７を挟んで積層される構造を有し、その積層される構造における分極性正電極２の層数が分極性負電極５の層数よりも１層多い構造である。従って、分極性負電極５に対向しない分極性正電極２が存在する。
【００３０】
図６は実施の形態２に対する比較の形態２の構成を示す断面図である。図６は図５の構成から、分極性負電極５に対向していない分極性正電極２、図５においては右端の１層、を取り除いた構成である。比較の形態２は実施の形態２より分極性正電極の層数が少ない。比較の形態２では分極性正電極２の層数と分極性負電極５の層数を同じにして、すべての分極性正電極２が負電極側分極性電５にセパレータを介して対向するように配置されている。すなわち、比較の形態２には分極性負電極５と対向しない分極性正電極２がない。
【００３１】
なお実施の形態２および比較の形態２の電気二重層キャパシタの各構成部品については、実施の形態１および比較の形態１の電気二重層キャパシタの各構成部品と同じ材質のものを使用した。
【００３２】
以上に説明した実施の形態２および比較の形態２の電気二重層キャパシタについて、実施の形態１と同様の評価方法、すなわち、７０℃の環境において、充電時の電圧を２．５Ｖ〜３．５Ｖまで変化させ、各々の場合について放電容量保持率を測定し、放電容量保持率の充電電圧依存性を調べる方法によって評価した。ただし、定電流法での充電および放電における電流は１５０ｍＡとした。
【００３３】
図７は実施の形態２および比較の形態２の、１０００サイクル後の放電容量の充電電圧依存性を示すグラフである。比較の形態２のキャパシタでは、充電電圧を２．５Ｖ〜３．５Ｖと上げるに伴い放電容量保持率は徐々に低下し、特に２．７Ｖ以上の充電電圧では低下が激しくなる傾向であった。一方、実施の形態２のキャパシタでは、充電電圧を２．５Ｖ〜３．５Ｖと上げるに伴い放電容量保持率が低下する傾向はあるが、充電電圧が２．５Ｖ〜３．２Ｖの間は低下が緩やかであり、３．２Ｖを超えると低下が著しくなった。容量保持率９６％を保持できる充電電圧は比較例２で２．７Ｖに対して、実施例２では３．２Ｖであった。従って、実施例２では充電電圧３．２Ｖの実使用に耐えうると考えられる。
【００３４】
実施の形態２は充電電圧を大きくしても放電容量保持率が低下することを抑制できるという実施の形態１に良く似た効果を示すことがわかった、すなわち、分極性負電極と分極性正電極とが積層された構造を有する電気二重層キャパシタにおいて、分極性正電極の層数が前記分極性負電極の層数よりも多くすることで、充電電圧を大きくしても放電容量保持率が低下することを抑制できることがわかった。
【００３５】
実施の形態２の構成において、充電時に、分極性負電極５に対向しない分極性正電極２から、分極性負電極５の特に周辺部に電流が流れると考えられる。それによって分極性負電極５に対向する分極性正電極２の周辺部から、分極性負電極５に流れる電流密度は減少すると推察される。このように分極性正電極２の周辺部から流れる電流密度を減少できたので、結果として充電電圧を大きくしても、その部分で局所的に分解電圧に達することが抑制されたものと推察される。
【００３６】
また、分極性負電極５に対向しない分極性正電極２は、積層される構造の最外層とすることは、効果的であるが、本発明には必須ではない。分極性負電極５に対向しない分極性正電極２は積層された構造の内側の層であっても良い。また、積層される分極性電極の分極性負電極５の層数より分極性正電極２の層数が複数多い構成としても良い。
【００３７】
図８は実施の形態２の別の形態の構成を示す断面図である。４層の分極性正電極２、２層の分極性負電極５を外装フィルム８内で積層され、電解液９に浸された構造となっている。分極性正電極２は正電極集電体１によって、また分極性負電極５は負電極集電体４によって相互に電気的に外装フィルム８の外部で接続されている。図８において、中央の正電極集電体１の両側に接続された２層の分極性正電極２は、分極性負電極５とは対向せず、セパレータ７を介して負電極集電体４に対向している。このような構成にしても、分極性負電極５と対向しない２層の分極性正電極２から、分極性負電極５の周辺部に電流が流れることにより、図８において、左右両端にある分極性負電極５に対向する分極性正電極２の周辺部から流れる電流を減少できるので、本発明の効果を発揮できる。
【００３８】
また、分極性負電極５に対向していない分極性正電極２の大きさおよび形状は他の分極性正電極２または分極性負電極５の大きさ、形状とはまったく異なっていても差し支えない。例えば、図９は実施の形態２の別の形態の構成を示す断面図である。図９は図６の比較の形態２の構成に、積層しあう分極性電極と異なる位置に、分極性正電極２を形成した正電極集電体１を設置した構成である。図９において、分極性負電極５に対向しない分極性正電極２は、外装フィルム８内側に沿って、分極性負電極の側端部の外側に、セパレータの厚み以上の距離をおいて、積層された分極性電極の側端部に面するように配置される。その分極性正電極２が形成された正電極集電体１は外装フィルム８内部で他の正電極集電体１と接続されているが、この接続部は外装フィルム８の外部であっても構わない。このように構成した分極性正電極２からも、充電時に分極性負電極５の特に周辺部に電流が流れるので、充電電圧を高くしても繰り返しの充電による劣化を抑制できる効果がある。
【００３９】
なお、図９に示した構成では、分極性負電極５に対向しない分極性正電極２を、分極性負電極５の側面にセパレータ７の厚みより近い距離に近接して設置すると、近接する部分では充電時に電流の集中が生じると予想されるので、分極性負電極５に対向しない分極性正電極２は分極性負電極５からセパレータ７の厚みの距離より離れた位置に設置するほうが良い。また、セパレータ７を介して分極性電極の側端部に面するように配置しても良い。
【００４０】
実施の形態２では、分極性正電極２の面積を分極性負電極５と同じにしたが、実施の形態１のように分極性正電極２の面積を分極性負電極５より大きくして、分極性正電極の側端部の全周が分極性正電極の側端部よりも外側に張り出すように構成されていても、本発明の効果がある。ただし、実施の形態２においては、分極性負電極に対向しない分極性正電極を備えて分極性正電極の周辺部に流れる電流密度を減少できるので、必ずしも分極性正電極の側端部は分極性負電極の側端部よりも外側に張りさなくても、本発明の効果がある。しかし、分極性負電極の側端部が分極性正電極の側端部より外側に張り出ている場合は、その部分で分極性正電極の周辺部に流れる電流密度が高くなる可能性がある。従って、分極性正電極の面積は分極性負電極の面積以上とするほうが良い。また、分極性負電極の側端部は分極性正電極の側端部よりも外側に張り出さないように積層した構成とすることが、充電電圧を高くしても繰り返しの充電による劣化を抑制するのに効果的である。
【００４１】
以上のように、実施の形態１においては、分極性正電極２の面積を分極性負電極５よりも大きくすることにより、分極性正電極２の周辺部が分極性負電極５に対向しない部分となり、また実施の形態２においては、分極性正電極２の層数が分極性負電極５の層数が多いことにより、分極性負電極５に対向しない分極性正電極２を有するため、充電電圧を高くしても繰り返しの充電による劣化を抑制するという本発明の効果を有するものである。
【００４２】
以上の実施の形態１および実施の形態２に記した材料は一例であり、種々の変形が考えられる。まず、正電極集電体１および負電極集電体４にはアルミ箔を用いたが、電解液９に侵されない金属ならば何でも使用できる。また、集電体の表面は光沢面であってもよいし、分極性電極との密着性を向上させるためにエッチング等の方法によって表面を荒らした金属箔でもよい。また、分極性電極の主要構成物質として活性炭を用いたが、分極性電極の単位重量当たりの静電容量を問題にしないような用途においては、導電性があり、電解液９に侵されない物質ならば何でも使用できる。
【００４３】
また、セパレータ７についても天然パルプ、天然セルロース、溶剤紡糸セルロース、バクテリアセルロースなどのセルロース系や、ガラス繊維、非フィブリル化有機繊維を含有する不織布の他、ナイロン６６、芳香族ポリアミド、全芳香族ポリアミド、芳香族ポリエステル、全芳香族ポリエステル、全芳香族ポリエステルアミド、全芳香族ポリエーテル、全芳香族ポリアゾ化合物、ポリフェニレンサルファイド（ＰＰＳ）、ポリ−ｐ−フェニレンベンゾビスチアゾール（ＰＢＺＴ）、ポリ−ｐ−フェニレンベンゾビスオキサゾール（ＰＢＯ）、ポリベンゾイミダゾール（ＰＢＩ）、ポリエーテルエーテルケトン（ＰＥＥＫ）、ポリアミドイミド（ＰＡＩ）、ポリイミド、ポリテトラフルオロエチレン（ＰＴＦＥ）などの多孔質フィルムが使用できる。
【００４４】
電解質としては、カチオンとアニオンの組み合わせで、カチオンが４級アンモニウム、１，３−ジアルキルイミダゾリウム、又は１，２，３−トリアルキルイミダゾリウムで、アニオンがＢＦ4-、ＰＦ6-、ＣｌＯ4-、又はＣＦ3ＳＯ3-の塩や、１−エチル−３−メチルイミダゾリウム（ＥＭＩ）、１，２−ジメチル−３−プロピルイミダゾリウム（ＤＭＰＩ）のＡｌＣｌ4-やＢＦ4-などの塩などが使用できる。
【００４５】
また、電解質を溶解する溶媒としては、炭酸プロピレン、炭酸エチレン、炭酸ジメチル、炭酸ジエチル、ジメトキシメタン、ジエトキシエタン、γ−ブチルラクトン、アセトニトリル、プロピオニトリルから選ばれる一種又はこれらの二種以上の混合溶媒などが使用できる。また、電解液９には電解質を溶媒に溶解したもの以外にイミダゾリウム系などのイオン性液体を用いてもよく、さらには液状の電解液９の代わりにゲル状の電解質を用いても差し支えない。包装には外装フィルム８を用いたが、空気や水分を通さず、電解液９に侵されない材料であれば何でも使用でき、短絡への配慮があれば金属ケースでも使用できる。
【００４６】
また、キャパシタの構造、構成に関しても種々の変形が可能である。例えば、実施の形態１および実施の形態２に記したキャパシタは短冊型および短冊積層型であるが、捲回型でも差し支えない。その場合、捲回型に巻かれた正電極３と負電極６とを解いて平らな面に展開した際に、実施の形態１のように分極性正電極２の面積を分極性負電極５の面積より大きくして、分極性正電極の側端部の全周が分極性正電極の側端部よりも外側に張り出す構成や、実施の形態２のように積層する分極性正電極２の層数を分極性負電極５の層数よりも多くする構成であってもよい。
【００４７】
また、それらの正電極集電体１および負電極集電体４は外装フィルム８の外側で電気的に接続したが、外装フィルム８の内部で電気的に接続してもまったく同様の効果が得られる。
【図面の簡単な説明】
【００４８】
【図１】実施の形態１の電気二重層キャパシタの構成を示す断面図である。
【図２】実施の形態１の正電極および負電極の形状を示す模式図である。
【図３】実施の形態１の正電極と負電極とが対向した状態を示す透視図である。
【図４】実施の形態１の放電容量の充電電圧依存性を示すグラフである。
【図５】実施の形態２の構成を示す電気二重層キャパシタの断面図である。
【図６】実施の形態２に対する比較の形態２の構成を示す断面図である。
【図７】実施の形態２の放電容量の充電電圧依存性を示すグラフである。
【図８】実施の形態２の別の形態の構成を示す断面図である。
【図９】実施の形態２の別の形態の構成を示す断面図である。
【符号の説明】
【００４９】
１  正電極集電体、２  分極性正電極、３  正電極、４  負電極集電体、５  分極性負電極、６  負電極、７  セパレータ、８  外装フィルム、９  電解液
【図１】
2007214442.tif 000003
【図２】
2007214442.tif 000004
【図３】
2007214442.tif 000005
【図４】
2007214442.tif 000006
【図５】
2007214442.tif 000007
【図６】
2007214442.tif 000008
【図７】
2007214442.tif 000009
【図８】
2007214442.tif 000010
【図９】
2007214442.tif 000011